СПОСОБ ПОЛУЧЕНИЯ ЗАЩИТНЫХ ПОКРЫТИЙ НА ИЗДЕЛИЯХ ИЗ УГЛЕРОДСОДЕРЖАЩИХ МАТЕРИАЛОВ

1. Способ получения защитных покрытий на изделиях из углеродсодержащих материалов, включающий формирование на поверхности изделия шликерного покрытия на основе композиции, состоящей из смеси порошков инертного(ых) к кремнию при технологических параметрах процесса силицирования соединения(ий) и активного к нему элемента(ов) и/или соединения(ий), образующих при взаимодействии с ним тугоплавкие карбиды, и/или силициды, и/или тройные соединения, и временного связующего, нагрев изделия в вакууме в замкнутом объеме реактора, выдержку при температуре завершения реакций образования указанных соединений и охлаждение в парах кремния, отличающийся тем, что в композиции для формирования шликерного покрытия используют ультрадисперсные порошки с размером частиц не более 5 мкм, а пропитку шликерного покрытия кремнием и его химическое взаимодействие с углеродом, металлами и их соединениями в процессе силицирования осуществляют путем капиллярной конденсации паров кремния на стадии нагрева и/или выдержки заготовки при промежуточной температуре(ах) с последующим нагревом до температуры завершения реакций образования тугоплавких карбидов и/или силицидов, и/или тройных соединений.
2. Способ по п.1, отличающийся тем, что пропитку шликерного покрытия кремнием путем капиллярной конденсации его паров проводят с нарастающей по времени степенью пересыщения паров кремния.
3. Способ по пп.1 и 2, отличающийся тем, что пропитку шликерного покрытия кремнием путем капиллярной конденсации его паров проводят в интервале температур 1350-1500°C при температуре паров кремния, превышающей температуру изделия на 10-50˚C; при этом меньшей температуре и меньшей разнице температур соответствует меньший размер пор шликерного покрытия.